(57)【要約】      （修正有）【課題】めっき面上の自然酸化層を除去すると共に酸化層の除去後めっき工程を行うことができる電気めっき装置及びその方法を提供する。【解決手段】めっき槽１１０と、電解液に沈積されめっき対象体のめっき面上の酸化層の除去及びめっき面に電気めっきを行う陽極１２１及び陰極電極１２２と、両電極の接続ラインに並列に接続され、該両電極間に電圧パルスを供給して該対象体のめっき面上の酸化層を除去するキャパシタと１３０、両電極に各々接続され、キャパシタの充電または該対象体のめっきのために直流電源を供給する装置１４０と、この装置とキャパシタとの間のライン上に並列に接続され、キャパシタの充電及び放電、電気めっき時に電流密度を調節する可変抵抗１５０と、直流電源供給装置と陽極及び陰極電極とを接続する回路ライン上に設けられ、該対象体の酸化層の除去または電気めっきのためにオン／オフ動作する複数のスイッチを含む電気めっき装置。【選択図】図２
2014037625.tif 000002
【特許請求の範囲】
【請求項１】
電気めっき用電解液が満たされているめっき槽と、
前記電解液に沈積され、電源を供給され、めっき対象体のめっき面上の酸化層の除去及びめっき面への電気めっきを行う陽極電極及び陰極電極と、
前記陽極電極及び前記陰極電極の接続ラインに並列に接続され、該両電極間に電圧パルスを供給して前記めっき対象体のめっき面上の酸化層を除去するキャパシタと、
前記陽極電極及び前記陰極電極に各々接続され、前記キャパシタの充電または前記めっき対象体のめっきのために直流電源を供給する直流電源供給装置と、
前記直流電源供給装置と前記キャパシタとの間の電源供給ライン上に並列に接続され、前記キャパシタの充電及び放電、電気めっき時に電流密度を調節するための可変抵抗と、
前記直流電源供給装置と前記陽極電極及び前記陰極電極とを接続する回路ライン上に設けられ、前記めっき対象体の酸化層の除去または電気めっきのためにオン／オフ動作する複数のスイッチと
を含む電気めっき装置。
【請求項２】
前記陽極電極及び前記陰極電極と前記キャパシタとの間の回路ライン上に、該両電極間に供給される電圧パルスを記録するためのオシロスコープがさらに設けられる請求項１に記載の電気めっき装置。
【請求項３】
前記複数のスイッチは、
前記直流電源供給装置の陽極端子と前記可変抵抗との間の回路ライン上に設けられる第１のスイッチと、
前記キャパシタの陰極端子と前記可変抵抗の一側端部との共通接続点Ｎ間の回路ライン上に設けられる第２のスイッチと、
前記キャパシタの陰極端子と前記可変抵抗の一側端部との共通接続点Ｎと前記陰極電極とを接続する回路ライン上に設けられる第３のスイッチと
を含んで構成される請求項１に記載の電気めっき装置。
【請求項４】
陽極電極及び陰極電極と、キャパシタと、直流電源供給装置と、可変抵抗と、前記キャパシタの充電及びめっき対象体のめっきに関与する第１のスイッチと、前記キャパシタの充放電及び前記めっき対象体の酸化層の除去に関与する第２のスイッチと、前記めっき対象体の酸化層の除去及びめっきに関与する第３のスイッチとを備える電気めっき装置に用いられる電気めっき方法であって、
ａ）前記第３のスイッチをオフさせ、前記第１のスイッチ及び前記第２のスイッチをオンさせ、前記直流電源供給装置から前記キャパシタに電荷を充電するステップと、
ｂ）前記キャパシタの充電が完了すると、前記第１のスイッチをオフさせ、前記第２及び第３のスイッチをオンさせ、前記キャパシタに蓄積されていた電荷を放電させるステップと、
ｃ）前記キャパシタを放電させ続けることによって、前記陰極電極としての前記めっき対象体のめっき面に熱暴走現象を起こし、該めっき面から酸化層を除去するステップと、
ｄ）前記酸化層の除去後、前記第２のスイッチをオフさせ、前記第１及び第３のスイッチをオンさせ、前記陰極電極としての前記めっき対象体のめっき面を電気めっきするステップと
を含む電気めっき方法。
【請求項５】
前記ステップａ）及びｂ）におけるキャパシタの充電及び放電と、前記ステップｄ）における電気めっき時、前記可変抵抗によって抵抗を可変させることによって、前記キャパシタの充電及び放電、電気めっき時の電流密度を調節する請求項４に記載の電気めっき方法。
【請求項６】
前記ステップｂ）における前記キャパシタの放電時、前記陽極電極及び前記陰極電極間に供給される電圧パルスをオシロスコープを用いて記録する請求項４に記載の電気めっき方法。
【発明の詳細な説明】
【技術分野】
【０００１】
本発明は、電気めっき装置及びその方法に関し、特に、めっき装置内でめっき面の酸化膜の除去及び電気めっきを共に行うことができる電気めっき装置及びその方法に関する。
【背景技術】
【０００２】
一般に、めっきとは、被電解物の表面に金属または合金の薄膜をコートする処理を意味することであり、飾り的な美化、防蝕、耐磨耗性の向上、接触抵抗の改善などの多様な分野において利用されている。
【０００３】
このようなめっきは、その方法や目的によって多様に区分されるが、最近、特に、電気めっきが重要な位置にある。通常、めっきというと、電気めっきを意味することが大部分である。
【０００４】
まず、電気めっきの原理を簡単に説明することにする。電気めっきは、めっきしようとする対象（被電解物）をカソード電極（陰極）とし、電着しようとする金属（めっき用金属）をアノード電極（陽極）として、電着しようとする金属イオンを含む電解液内に該被電解物と該めっき用金属とを入れ、両電極を通電して電離させることによって、該金属イオンを被電解物の表面に沈積させる現象を用いるのである。
【０００５】
このような電気めっきは、前処理過程として、被めっき体面に薄く（約１０ｎｍ以下）覆われている自然酸化膜（ｎａｔｉｖｅ  ｏｘｉｄｅ）の除去が必要である。電気めっきの中、一定の電流密度の保持及び均一なめっき厚さを得るためには、めっきされる面に存在する酸化膜の除去が必須である。
【先行技術文献】
【特許文献】
【０００６】
【特許文献１】韓国公開特許第１０-２００８-００４６３７２号公報
【特許文献２】米国特許第７、５０７、３２０号公報
【発明の概要】
【発明が解決しようとする課題】
【０００７】
従来の電気めっき方式の場合、酸化層の除去のために、機械的エッチングを利用するか、めっき対象体をフッ酸（ＨＦ）溶液に浸して酸化層を除去するなど化学的除去過程を別に通さなければならない。また、このめっき前処理過程に用いられる各種の化学材料は、人体に非常に有毒な材料である。そのため、電気めっきにおいて、費用や時間的損失を減らすと共に親環境的な前処理過程が求められる。
【０００８】
本発明は上記の問題点に鑑みて成されたものであって、別途の前処理過程なしに、めっき槽の電解液にめっき対象の金属が入られた状態でめっき面に存在する自然酸化層を直ちに除去すると共に、酸化層の除去後、めっき工程を直ちに行うことができる、電気めっき装置及びその方法を提供することに、その目的がある。
【課題を解決するための手段】
【０００９】
上記目的を解決するために、本発明による電気めっき装置は、電気めっき用電解液が満たされるめっき槽と、前記電解液に沈積され、電源を供給され、めっき対象体のめっき面上の酸化層の除去及び該めっき面への電気めっきを行う陽極電極及び陰極電極と、前記陽極電極及び前記陰極電極の接続ラインに並列に接続され、該両電極間に電圧パルスを供給して前記めっき対象体のめっき面上の酸化層を除去するキャパシタと、前記陽極電極及び前記陰極電極に各々接続され、前記キャパシタの充電または前記めっき対象体のめっきのために、直流電源を供給する直流電源供給装置と、前記直流電源供給装置と前記キャパシタとの間の電源供給ライン上に並列に接続され、前記キャパシタの充電及び放電、電気めっき時に電流密度を調節するための可変抵抗と、前記直流電源供給装置と前記陽極電極及び前記陰極電極とを接続する回路ライン上に設けられ、前記めっき対象体の酸化層の除去または電気めっきのためにオン／オフ（ＯＮ／ＯＦＦ）動作する複数のスイッチとを含む。
【００１０】
望ましくは、本発明による電気めっき装置は、前記陽極電極及び前記陰極電極と前記キャパシタとの間の回路ライン上に、該両電極間に供給される電圧パルスを記録するためのオシロスコープをさらに含む。
【００１１】
また、前記複数のスイッチは、前記直流電源供給装置の陽極端子と前記可変抵抗との間の回路ライン上に設けられる第１のスイッチと、前記キャパシタの陰極端子と前記可変抵抗の一側端部との共通接続点Ｎ間の回路ライン上に設けられる第２のスイッチと、前記キャパシタの陰極端子と前記可変抵抗の一側端部との共通接続点Ｎと前記陰極電極を接続する回路ライン上に設けられる第３のスイッチとを含んで構成される。
【００１２】
また、上記目的を解決するために、本発明の他の実施形態による電気めっき方法は、陽極電極及び陰極電極と、キャパシタと、直流電源供給装置と、可変抵抗と、前記キャパシタの充電及びめっき対象体のめっきに関与する第１のスイッチと、前記キャパシタの充放電及び前記めっき対象体の酸化層の除去に関与する第２のスイッチと、前記めっき対象体の酸化層の除去及びめっきに関与する第３のスイッチとを含む電気めっき装置に用いられる電気めっき方法であって、ａ）前記第３のスイッチをオフさせ、前記第１のスイッチ及び前記第２のスイッチをオンさせ、前記直流電源供給装置から前記キャパシタに電荷を充電するステップと、ｂ）前記キャパシタの充電が完了すると、前記第１のスイッチをオフさせ、前記第２及び第３のスイッチをオンさせ、前記キャパシタに蓄積されていた電荷を放電させるステップと、ｃ）前記キャパシタを放電させ続け、前記陰極電極としての前記めっき対象体のめっき面に熱暴走現象を起こして、該めっき面から酸化層を除去するステップと、ｄ）前記酸化層の除去後、前記第２のスイッチをオフさせ、前記第１及び第３のスイッチをオンさせ、前記陰極電極としての前記めっき対象体のめっき面を電気めっきするステップとを含む。
【００１３】
望ましくは、前記ステップａ）及びｂ）におけるキャパシタの充電及び放電と、前記ステップｄ）における電気めっき時、前記可変抵抗によって抵抗を可変させることによって、前記キャパシタの充電及び放電、電気めっき時の電流密度を調節する。
【００１４】
また、望ましくは、前記ステップｂ）における前記キャパシタの放電時、前記陽極電極及び前記陰極電極間に供給される電圧パルスをオシロスコープを用いて記録する。
【発明の効果】
【００１５】
本発明によれば、電気めっきにおける費用及び時間的損失を減らすと共に、環境汚染や人体に悪影響を及ぼさない親環境的な電気めっき装置及びその方法を提供することができる。
【図面の簡単な説明】
【００１６】
【図１】従来の電気めっき装置の構成を概略的に示す図面である。
【図２】本発明の実施形態による電気めっき装置の構成を概略的に示す図面である。
【図３】本発明の実施形態による電気めっき方法を説明する流れ図である。
【図４】本発明による電気めっき装置と一般の電気めっき装置とを用いて鋼板に銅（Ｃｕ）めっきを行った結果を示す図面である。
【発明を実施するための形態】
【００１７】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体に渡って同一の参照符号は同一の構成要素を示している。
【００１８】
本明細書で使われた用語は、実施形態を説明するためのものであって、本発明を制限しようとするものではない。本明細書において、単数形は文句で特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００１９】
以下、添付図面を参照して、本発明の実施形態について詳記する。
【００２０】
まず、本発明に対する理解を助けるために、従来の電気めっき方式について簡略に説明することにする。
【００２１】
図１は、従来の電気めっき装置の構成を概略的に示す図面である。
【００２２】
図１に示すように、従来の電気めっき装置は、電解液（ｅｌｅｃｔｒｏｌｙｔｅ）が満たされているめっき槽１０と、めっき槽１０内の電解液に沈積される陽極電極１１及び陰極電極１２と、これらの両電極１１、１２に電源を供給する直流電源供給装置（ＤＣ  ｓｕｐｐｌｙ）１４と、この直流電源供給装置１４から陽極電極１１及び陰極電極１２側への電源の供給を切り換えるスイッチ１３とで構成される。この場合、めっきされる金属が陰極として利用される。説明の便宜上、めっきしようとする任意の金属をＭと称す。
【００２３】
二つの電極１１、１２を金属Ｍイオンを含んでいる電解液に浸した後、該両電極１１、１２を直流電源供給装置１４に接続すると、陽極電極１１では、酸化反応が起き、Ｍ＋と電子（ｅ−）とが作られる。Ｍ＋は、電解溶液にとけるようになって、電子（ｅ−）は電線に沿って陰極電極１２へと移動するようになる。
【００２４】
陰極電極（陰極板）１２では、集まっていた電子が電解溶液中のＭ＋と会って還元反応が起き、固体の金属Ｍが作られ、陰極電極（陰極板）１２に付くようになる。反応がさらに持続すると、陰極電極（陰極板）１２の表面全体が金属によって覆われ、電気めっきが完成される。
【００２５】
以上のような一連の電気めっきに係わり、下記の各項目は、めっき層の機械的、物理的、化学的及び電気的性質に大きく影響を及ぶもので、電気めっきの主要な評価項目になる。
１．全体めっき面に亘った均一なめっき厚さ
２．全体めっき面に亘った均一なめっき密度及びめっき組織
３．めっき層とめっき面との強い密着力
【００２６】
そのため、めっきを行う前に、前処理作業として電解液とめっき面との接触を邪魔する恐れがある各種異物を除去しなければならない。電気めっきにおいては、特に、一定の電流密度の保持が重要である。このため、金属面に存在する自然酸化膜が除去されなければならない。金属体の場合、大気中では、表面に不可欠に自然酸化膜が発生することになるので、該電気めっきの前に自然酸化膜の除去は必須となる。
【００２７】
従来の電気めっき方式の場合、酸化層の除去に機械的エッチングを利用するか、めっき対象体をフッ酸（ＨＦ）溶液に浸して酸化層を除去するなど、化学的除去過程を別に通さなければならない。また、このめっき前処理過程に用いられる各種化学材料は、人体に非常に有毒な材料である。そのため、電気めっきにおいて費用や時間的な損失を減らすと共に親環境的な前処理過程が求められる。
【００２８】
本発明は上記の問題点に鑑みて成されたものであって、別途の前処理過程なしにめっき槽の電解液にめっき対象の金属が入られた状態で、めっき面に存在する自然酸化層を直ちに除去すると共に、該酸化層の除去後、めっき工程を直ちに行うことができる、電気めっき装置及びその方法を提供する。
【００２９】
図２は、本発明の実施形態による電気めっき装置の構成を概略的に示す図面である。
【００３０】
図２に示すように、本発明による電気めっき装置は、めっき槽１１０と、陽極電極１２１及び陰極電極１２２と、キャパシタ１３０と、直流電源供給装置１４０と、可変抵抗１５０と、複数のスイッチ１６１〜１６３とを含んで構成される。
【００３１】
前記めっき槽１１０には、電気めっき用電解液が満たされる。電解液としては、硫酸銅（ＣｕＳＯ４）、５Ｈ２Ｏ、硫酸（Ｈ２ＳＯ４）などを所定の濃度で混合したものが挙げられる。
【００３２】
前記陽極電極及び前記陰極電極１２１、１２２は、前記電解液に沈積され、前記直流電源供給装置１４０から電源を供給され、めっき対象体（陰極電極１２２として利用され、以下陰極電極１２２と同じ参照符号を付す）のめっき面上の酸化層の除去及びめっき面への電気めっきを行うに用いられる。
【００３３】
前記キャパシタ１３０は、前記陽極電極及び前記陰極電極１２１、１２２の接続ラインに並列に接続され、これらの両電極１２１、１２２間に電圧パルスを供給して前記めっき対象体１２２のめっき面上の酸化層を除去する。
【００３４】
前記直流電源供給装置１４０は、前記陽極電極１２１及び前記陰極電極１２２に各々接続され、前記キャパシタ１３０の充電または前記めっき対象体１２２のめっきのために直流電源を供給する。直流電源供給装置１４０としては、２次電池バッテリーが挙げられる。
【００３５】
前記可変抵抗１５０は、前記直流電源供給装置１４０と前記キャパシタ１３０との間の電源供給ライン上に並列に接続され、前記キャパシタ１３０の充電及び放電、電気めっき時に電流密度を調節する。該可変抵抗１５０としては、ポテンショメータ（ｐｏｔｅｎｔｉｏｍｅｔｅｒ）が挙げられる。
【００３６】
前記複数のスイッチ１６１〜１６３は、前記直流電源供給装置１４０と前記陽極電極及び前記陰極電極１２１、１２２とを接続する回路ライン上に設けられ、前記めっき対象体１２２の酸化層の除去または電気めっきのためにオン／オフ動作する。
【００３７】
望ましくは、前記陽極電極１２１及び前記陰極電極１２２と前記キャパシタ１３０との間の回路ライン上に、二つの電極１２１、１２２間に供給される電圧パルスを記録するためのオシロスコープ１７０がさらに設けられてもよい。
【００３８】
また、前記複数のスイッチ１６１〜１６３は、前記直流電源供給装置１４０の陽極端子（＋）と前記可変抵抗１５０との間の回路ライン上に設けられる第１のスイッチ１６１と、前記キャパシタ１３０の陰極端子と前記可変抵抗１５０の一側端部との共通接続点Ｎ間の回路ライン上に設けられる第２のスイッチ１６２と、前記ギャパシタ１３０の陰極端子と前記可変抵抗１５０の一側端部との共通接続点Ｎと前記陰極電極１２２とを接続する回路ライン上に設けられる第３のスイッチ１６３とを含んで構成される。
【００３９】
前記第１のスイッチ１６１は、前記キャパシタ１３０の充電及びめっき対象体１２２（前述のように、めっき対象体を陰極として使い）のめっきに関与する。前記第２のスイッチ１６２は、前記キャパシタ１３０充放電及び前記めっき対象体１２２の酸化層の除去に関与する。前記第３のスイッチ１６３は、前記めっき対象体１２２の酸化層の除去及びめっきに関与する。
【００４０】
次に、以上の構成を有する本発明の電気めっき装置に用いられる電気めっき方法について詳記する。
【００４１】
図３は、本発明の実施形態による電気めっき方法の実行過程を示す流れ図である。
【００４２】
図３に示すように、本発明による電気めっき方法は、前述のような陽極電極１２１及び陰極電極１２２と、キャパシタ１３０と、直流電源供給装置１４０と、可変抵抗１５０と、前記キャパシタ１３０の充電及びめっき対象体（陰極電極）１２２のめっきに関与する第１のスイッチ１６１と、前記キャパシタ１３０の充放電及び前記めっき対象体１２２の酸化層の除去に関与する第２のスイッチ１６２と、前記めっき対象体１２２の酸化層の除去及びめっきに関与する第３のスイッチ１６３とを含む電気めっき装置に用いられる電気めっき方法であって、まず、前記第３のスイッチ１６３をオフさせ、前記第１のスイッチ１６１及び前記第２のスイッチ１６２をオンさせ、前記直流電源供給装置１４０から前記キャパシタ１３０に電荷を充電する（ステップＳ３０１）。詳しくは、第３のスイッチ１６３をオフさせ（開いて）、第１及び第２のスイッチ１６１、１６２をオンさせ（閉じて）、電極１２１、１２２を回路から分離させ、直流電源供給装置１４０からキャパシタ１３０に電荷を充電する。
【００４３】
こうして、前記キャパシタ１３０の充電が完了すると、前記第１のスイッチ１６１をオフさせ、前記第２及び第３のスイッチ１６２、１６３をオンさせ、前記キャパシタ１３０に蓄積されていた電荷を放電させる（ステップＳ３０２）。
【００４４】
前述のように、前記キャパシタ１３０を放電させ続けることによって、前記陰極電極としての前記めっき対象体１２２のめっき面に熱暴走現象を起こして、該めっき面から酸化層を除去する（ステップＳ３０３）。
【００４５】
詳しくは、第１のスイッチ１６１をオフさせ（開いて）、第２及び第３のスイッチ１６２、１６３をオンさせ（閉じて）、両電極１２１、１２２が沈積された電解液を通じてキャパシタ１３０が瞬間的に放電することによって陰極電極（めっき対象体）１２２の電子密度が高くなる。これらの両電極１２１、１２２間の一時的電圧パルス（ｖｏｌｔａｇｅ  ｐｕｌｓｅ）は、回路に接続されるオシロスコープ（ｏｓｃｉｌｌｏｓｃｏｐｅ）１７０によって記録される。このように、オシロスコープ１７０によって一時的電圧パルスを記録することによって、電気めっき作業者は、両電極１２１、１２２間に印加される電圧パルスの大きさを確認することができる。また、必要によって、可変抵抗１５０を調整しても両電極１２１、１２２間に印加される電流の密度を調整することによって、陰極電極（めっき対象体）１２２のめっき面上の酸化層の除去を円滑に行うことができる。
【００４６】
一方、キャパシタ１３０が放電し続けることによって、さらに多量の電子が陰極電極（めっき対象体）１２２に放出され、陰極電極（めっき対象体）１２２の電子密度が非常に高くなる。この場合、陰極電極（めっき対象体）１２２のめっき面上の数ナノメートル厚さの酸化層が高電流密度によって極めて加熱され、伝導体とは異なり、このような誘電層（酸化層）における温度の上昇は電流の増加を引き起こす。これは、温度上昇の追加原因になる連鎖反応を起こすようになる。これを、熱暴走現象（ｔｈｅｒｍａｌ  ｒｕｎａｗａｙ）という。このような熱暴走現象は、金属面に結合されている酸素イオン（Ｏ２−）の運動エネルギを急増させて活性化エネルギを低める。この時、酸化層に投入された電子と酸素イオン（Ｏ２−）との結合で酸素分子（Ｏ２）は、金属面から分離されて大気中に放出される。このような過程によって、陰極電極（めっき対象体）１２２のめっき面上の酸化層が除去される。
【００４７】
以上によって、酸化層が除去された後、前記第２のスイッチ１６２をオフさせ（開いて）、前記第１及び第３のスイッチ１６１、１６３をオンさせ（閉じて）、前記陰極電極としての前記めっき対象体１２２のめっき面を電気めっきする（ステップＳ３０４）。
【００４８】
前述のような一連の過程において、前記ステップＳ３０１及びＳ３０２におけるキャパシタ１３０の充電及び放電と、前記ステップＳ３０４における電気めっき時に前記可変抵抗１５０によって抵抗を可変させることによって、前記キャパシタ１３０の充電及び放電、電気めっき時の電流密度を調節する。これは、充電及び放電の円滑な進行と均一なめっきを具現するためである。
【００４９】
また、望ましくは、前記ステップＳ３０２における前記キャパシタ１３０の放電時、前記陽極電極及び前記陰極電極１２１、１２２間に供給される電圧パルスをオシロスコープを用いて記録する。これは、前述のように、オシロスコープ１７０によって一時的電圧パルスを記録することによって、電気めっき作業者は二つの電極１２１、１２２間に印加される電圧パルスの大きさを確認することができるようにし、必要によって、可変抵抗１５０を調整して両電極１２１、１２２間に印加される電流の密度を調整することによって、窮極的に陰極電極（めっき対象体）１２２のめっき面上の酸化層の除去を円滑に行うようにするためである。
【００５０】
図４は、本発明による電気めっき装置及び一般の電気めっき装置を用いて、鋼板に銅（Ｃｕ）めっきを行った結果を示す図面である。
【００５１】
図４の（ａ）は、本発明の電気めっき装置を用いて、めっき前に電解液内で酸化層を除去した後にめっきした場合であり、図４の（ｂ）は、めっき前に酸化層の除去過程を経らなく、一般の電気めっき装置を用いてめっきした場合である。図３に示すように、めっき前に酸化層の除去過程を経らなく、一般の電気めっき装置でめっきをした場合（図４の（ｂ）の場合）、ほとんどめっきされないことが分かる。これに対して、本発明の電気めっき装置を用いて、めっき前に電解液内で酸化層を除去した後にめっきした場合（図４の（ａ）の場合）、鋼板全面に亘って銅めっきが均一に行われていることが分かる。
【００５２】
前述のように、本発明による電気めっき装置及びその方法によれば、別途の前処理過程なしに、キャパシタ及び複数のスイッチの操作によってめっき槽内の電解液にめっき対象の金属が入られた状態で、めっき面に存在する自然酸化層を直ちに除去し、酸化層の除去後、めっき工程を直ちに行うことによって、次のような長所または効果が奏することができる。
【００５３】
第一に、電気めっき前に、前処理過程として求められる表面酸化層の除去が別途の処理装置なしにめっき装置内で直ちに行われることができる。
【００５４】
第二に、表面酸化層の除去時、既存に使われた有毒な化学材料を全然使わないので、より親環境的な電気めっきが可能である。
【００５５】
第三に、別途の処理装置なしにめっき装置内で表面酸化層の除去が直ちに行われるので、電気めっきにおける前処理の費用を節減することができる。
【００５６】
今回開示された実施の形態はすべての点で例示であって制限的なものではないと考えられるべきである。本発明の範囲は、前記した実施の形態の説明ではなくて特許請求の範囲によって示され、特許請求の範囲と均等の意味及び範囲内でのすべての変更が含まれることが意図される。
【符号の説明】
【００５７】
１０、１１０  めっき槽
１１、１２１  陽極電極
１２、１２２  陰極電極
１３  スイッチ
１３０  キャパシタ
１４、１４０  直流電源供給装置
１５０  可変抵抗
１６１  第１のスイッチ
１６２  第２のスイッチ
１６３  第３のスイッチ
１７０  オシロスコープ
【図１】
2014037625.tif 000003
【図２】
2014037625.tif 000004
【図３】
2014037625.tif 000005
【図４】
2014037625.tif 000006